(57)【要約】【課題】熱的耐久性および機械的強度に優れ、かつ、外観として高級感があり、優れた意匠性を付与することが可能な結晶化ガラス物品およびその製造方法を提供する。【解決手段】結晶性ガラス小体を集積し、熱処理により融着一体化かつ結晶化させてなる結晶化ガラス物品であって、Ｌｉ２Ｏ−Ａｌ２Ｏ３−ＳｉＯ２系結晶を２０〜７０質量％を含み、かつ、ＲＯ−Ａｌ２Ｏ３−ＳｉＯ２系結晶（Ｒ＝Ｍｇ、Ｃａ、Ｓｒ、Ｂａ）またはＲ’２Ｏ−Ａｌ２Ｏ３−ＳｉＯ２系結晶（Ｒ’＝Ｎａ、Ｋ）を１〜７５質量％を含むことを特徴とする結晶化ガラス物品。【選択図】なし【特許請求の範囲】
【請求項１】
結晶性ガラス小体を集積し、熱処理により融着一体化かつ結晶化させてなる結晶化ガラス物品であって、Ｌｉ２Ｏ−Ａｌ２Ｏ３−ＳｉＯ２系結晶を２０〜７０質量％を含み、かつ、ＲＯ−Ａｌ２Ｏ３−ＳｉＯ２系結晶（Ｒ＝Ｍｇ、Ｃａ、Ｓｒ、Ｂａ）またはＲ’２Ｏ−Ａｌ２Ｏ３−ＳｉＯ２系結晶（Ｒ’＝Ｎａ、Ｋ）を１〜７５質量％を含むことを特徴とする結晶化ガラス物品。
【請求項２】
３０〜３８０℃における線熱膨張係数が３０×１０−７／Ｋ以下であることを特徴とする請求項１に記載の結晶化ガラス物品。
【請求項３】
β−スポジュメン固溶体およびカリ長石固溶体を含有することを特徴とする請求項１または２に記載の結晶化ガラス物品。
【請求項４】
結晶の平均粒径が０．５μｍ以上であることを特徴とする請求項１〜３のいずれかに記載の結晶化ガラス物品。
【請求項５】
結晶性ガラス小体が、ガラス組成として、質量％で、ＳｉＯ２  ５５〜７２％、Ａｌ２Ｏ３  １４〜３０％、Ｌｉ２Ｏ  １．５〜１０％、Ｎａ２Ｏ  ０〜１０％、Ｋ２Ｏ  １〜１０％、ＴｉＯ２  ０〜３％、ＺｒＯ２  ０〜３％、ＭｇＯ  ０〜１０％、ＣａＯ  ０〜１０％、ＳｒＯ  ０〜１０％、ＢａＯ  ０〜１０％、ＺｎＯ  ０〜５％、Ｂ２Ｏ３  ０〜３％、Ｐ２Ｏ５  ０〜１％を含有することを特徴とする請求項１〜４のいずれかに記載の結晶化ガラス物品。
【請求項６】
結晶性ガラス小体１００質量部に対して、０．１〜３質量部の金属酸化物粉末または無機顔料粉末を付着させてなる結晶性ガラス小体を用いることを特徴とする請求項１〜５のいずれかに記載の結晶化ガラス物品。
【請求項７】
結晶性ガラス小体の少なくとも一部が、ガラス組成中に着色成分を０．１〜５質量％含有することを特徴とする請求項１〜６のいずれかに記載の結晶化ガラス物品。
【請求項８】
調理器用トッププレート、厨房設備装飾材または暖房器具構成部材に用いられることを特徴とする請求項１〜７のいずれかに記載の結晶化ガラス物品。
【請求項９】
請求項１〜８のいずれかに記載の結晶化ガラス物品を製造するための方法であって、耐火性型枠内に結晶性ガラス小体を集積し、結晶性ガラス小体の軟化点以上の温度で熱処理を行い、融着一体化かつ結晶化させることを特徴とする製造方法。
【発明の詳細な説明】
【技術分野】
【０００１】
本発明は、特にガスコンロ等に使用される調理器用ガラストッププレート、厨房設備の天板等の装飾材、または暖房器具構成部材等に用いることができ、かつ優れた意匠性を付与することが可能な結晶化ガラス物品およびその製造方法に関するものである。
【背景技術】
【０００２】
近年、ガスコンロ等に使用される調理器用ガラストッププレート、厨房設備の天板等の装飾材、または暖房器具構成部材等に用いる結晶化ガラス物品として、熱的耐久性、化学的耐久性、機械的強度等の特性に優れており、かつ、天然石、陶板、タイルとは異なる新しい外観を有するものが追求されている。このような意匠性多様化の要求にしたがって、種々の外観を有する結晶化ガラス物品が開発、提案されている。
【０００３】
例えば、特許文献１には、軟化点より高い温度で熱処理すると軟化変形しながら結晶が析出するガラス小体の表面に無機顔料を付着させ、熱処理をすることにより融着一体化させ結晶を析出させるとともに、各ガラス小体の界面に着色層を現出させてなる結晶化ガラス物品が開示されている。また、特許文献２には、軟化点より高い温度で熱処理すると軟化変形しながら結晶が析出する板状ガラスの表面に、異色の同材質のガラス小体を散在させ、熱処理後に融着一体化させてなる、模様入り結晶化ガラスが開示されている。さらに、特許文献３には、黒色低膨張結晶化ガラスの表面に、無機顔料を含むホウ珪酸ガラスフリットからなる装飾被膜が形成された装飾低膨張結晶化ガラス板が開示されている。
【先行技術文献】
【特許文献】
【０００４】
【特許文献１】特開平１−１５７４３２号公報
【特許文献２】特開平２−９２８４０号公報
【特許文献３】特開平９−１８３６３１号公報
【発明の概要】
【発明が解決しようとする課題】
【０００５】
特許文献１に開示されている結晶化ガラス物品および特許文献２に開示されている模様入り結晶化ガラスは、線熱膨張係数が６０×１０−７／Ｋ以上と大きな値を示すため、熱的耐久性が不十分であり、調理器用ガラストッププレート等の高温用途に使用した場合、破損問題が発生するおそれがある。
【０００６】
特許文献３に記載の装飾低膨張結晶化ガラス板は、熱的耐久性は問題ないが、装飾被膜の剥離の問題が生じやすい。また、ガラス表面の反射率が低いため、例えば装飾材としては明るさに乏しく、意匠性にも乏しい。
【０００７】
そこで、本発明は、熱的耐久性および機械的強度に優れ、かつ、外観として高級感があり、優れた意匠性を付与することが可能な結晶化ガラス物品およびその製造方法を提供することを目的とする。
【課題を解決するための手段】
【０００８】
本発明は、結晶性ガラス小体を集積し、熱処理により融着一体化かつ結晶化させてなる結晶化ガラス物品であって、Ｌｉ２Ｏ−Ａｌ２Ｏ３−ＳｉＯ２系結晶を２０〜７０質量％を含み、かつ、ＲＯ−Ａｌ２Ｏ３−ＳｉＯ２系結晶（Ｒ＝Ｍｇ、Ｃａ、Ｓｒ、Ｂａ）またはＲ’２Ｏ−Ａｌ２Ｏ３−ＳｉＯ２系結晶（Ｒ’＝Ｎａ、Ｋ）を１〜７５質量％を含むことを特徴とする結晶化ガラス物品に関する。
【０００９】
結晶性ガラス小体を集積し、熱処理により融着一体化かつ結晶化させるためには、結晶性ガラス小体表面の軟化流動性を確保するため、析出結晶量を低減させる必要がある。しかしながら、析出結晶量を低減させると、線熱膨張係数が大きくなって、熱的耐久性が低下する傾向がある。
【００１０】
本発明の結晶化ガラス物品は、結晶化処理によりＬｉ２Ｏ−Ａｌ２Ｏ３−ＳｉＯ２系結晶を２０〜７０質量％、および、ＲＯ−Ａｌ２Ｏ３−ＳｉＯ２系結晶（Ｒ＝Ｍｇ、Ｃａ、Ｓｒ、Ｂａ）またはＲ’２Ｏ−Ａｌ２Ｏ３−ＳｉＯ２系結晶（Ｒ’＝Ｎａ、Ｋ）を１〜７５質量％と、２種以上の結晶を特定量析出させてなるものであるため、低膨張であり熱的耐久性に優れ、機械的強度にも優れる。しかも、これらの結晶は結晶性ガラス小体の内部から析出するため、ガラス表面から結晶が析出する場合と比較して、ガラス小体表面の軟化流動性に優れ、各ガラス小体界面において気孔が残存しにくくなる。その結果、本発明の結晶化ガラス物品は、優れた表面平滑性と適度な表面光沢性を有する。よって、ガスコンロ等に使用される調理器用ガラストッププレート、厨房設備の天板等の装飾材、または暖房器具構成部材（例えば、暖房器具の天板や壁材）等として好適である。また、本発明の結晶化ガラス物品は、各結晶性ガラス小体を互いに融着一体化させてなるものであるため、後述するように、各ガラス小体界面に着色層を設けたり、ガラス小体自体を着色させたりすることにより、種々の外観を有する意匠性に優れた結晶化ガラス物品とすることが可能となる。
【００１１】
本発明の結晶化ガラス物品が優れた低線熱膨張係数を有するメカニズムを以下に説明する。
【００１２】
Ｌｉ２Ｏ−Ａｌ２Ｏ３−ＳｉＯ２系結晶、および、ＲＯ−Ａｌ２Ｏ３−ＳｉＯ２系結晶またはＲ’２Ｏ−Ａｌ２Ｏ３−ＳｉＯ２系結晶は、いずれも異方的な線熱膨張特性を有する（すなわち、結晶軸によって線熱膨張係数が異なる）ことが知られている。そのため、これらの結晶を含有する結晶化ガラスでは、結晶化処理の冷却過程において、結晶の負膨張軸側と正膨張を有するマトリクスガラスとの界面にせん断応力が発生する。それに伴って、マトリクスガラス中に空隙が生じる。当該空隙により、結晶化ガラスにおけるマトリクスガラスおよび結晶の正膨張の寄与が低減される一方、結晶の負膨張の寄与が強調され、低線熱膨張係数を達成することが可能となる。一般的に、結晶化ガラスの線熱膨張係数は、結晶およびマトリクスガラスそれぞれの平均線熱膨張係数と体積分率によって加成的に決定されるが、本発明の結晶化ガラス物品は、加成則から予測される線熱膨張係数よりも低い線熱膨張係数を有する。
【００１３】
また、本発明の結晶化ガラス物品おいて、マトリクスガラス中に存在する空隙は、比熱の向上にも寄与する。したがって、本発明の結晶化ガラス物品は、例えば暖房器具構成部材として用いた場合、高い保温効果を得ることができる。
【００１４】
なお、本発明において、「結晶性ガラス」とは、熱処理により結晶が析出するガラスをいう。
【００１５】
第二に、本発明の結晶化ガラス物品は、３０〜３８０℃における線熱膨張係数が３０×１０−７／Ｋ以下であることが好ましい。
【００１６】
ここで、「３０〜３８０℃における線熱膨張係数」はディラトメータを用いて測定した値を指す。
【００１７】
第三に、本発明の結晶化ガラス物品は、β−スポジュメン固溶体およびカリ長石固溶体を含有することが好ましい。
【００１８】
第四に、本発明の結晶化ガラス物品は、結晶の平均粒径が０．５μｍ以上であることが好ましい。
【００１９】
第五に、本発明の結晶化ガラス物品は、結晶性ガラス小体が、ガラス組成として、質量％で、ＳｉＯ２  ５５〜７２％、Ａｌ２Ｏ３  １４〜３０％、Ｌｉ２Ｏ  １．５〜１０％、Ｎａ２Ｏ  ０〜１０％、Ｋ２Ｏ  １〜１０％、ＴｉＯ２  ０〜３％、ＺｒＯ２  ０〜３％、ＭｇＯ  ０〜１０％、ＣａＯ  ０〜１０％、ＳｒＯ  ０〜１０％、ＢａＯ  ０〜１０％、ＺｎＯ  ０〜５％、Ｂ２Ｏ３  ０〜３％、Ｐ２Ｏ５  ０〜１％を含有することが好ましい。
【００２０】
第六に、本発明の結晶化ガラス物品は、結晶性ガラス小体１００質量部に対して、０．１〜３質量部の金属酸化物粉末または無機顔料粉末を付着させてなる結晶性ガラス小体を用いる着色層を現出させてなることが好ましい。
【００２１】
当該構成によれば、互いに融着した各結晶化ガラス小体の界面に、金属酸化物粉末または無機顔料粉末からなる、意匠性に優れた網目模様を現出させてなる結晶化ガラス物品を得ることが可能となる。
【００２２】
第七に、本発明の結晶化ガラス物品は、結晶性ガラス小体の少なくとも一部が、ガラス組成中に着色成分を０．１〜５質量％含有することが好ましい。
【００２３】
当該構成によれば、着色した結晶化ガラス物品を得ることができる。特に、着色成分を含有する結晶性ガラス小体と着色成分を含有しない結晶性ガラスを混合して用いることにより、着色部分と非着色部分が混在した斑模様を有する結晶化ガラス物品を得ることが可能となる。
【００２４】
第八に、本発明の結晶化ガラス物品は、調理器用トッププレート、厨房設備装飾材または暖房器具構成部材に用いられることが好ましい。
【００２５】
第九に、本発明は、前記いずれかの結晶化ガラス物品を製造するための方法であって、耐火性型枠内に結晶性ガラス小体を集積し、結晶性ガラス小体の軟化点以上の温度で熱処理を行い、融着一体化かつ結晶化させることを特徴とする製造方法に関する。
【発明を実施するための形態】
【００２６】
本発明の結晶化ガラス物品は、結晶性ガラス小体を集積し、熱処理により融着一体化かつ結晶化させてなる結晶化ガラス物品であって、Ｌｉ２Ｏ−Ａｌ２Ｏ３−ＳｉＯ２系結晶を２０〜７０質量％を含み、かつ、ＲＯ−Ａｌ２Ｏ３−ＳｉＯ２系結晶（Ｒ＝Ｍｇ、Ｃａ、Ｓｒ、Ｂａ）またはＲ’２Ｏ−Ａｌ２Ｏ３−ＳｉＯ２系結晶（Ｒ’＝Ｎａ、Ｋ）を１〜７５質量％を含むことを特徴とする。
【００２７】
Ｌｉ２Ｏ−Ａｌ２Ｏ３−ＳｉＯ２系結晶の含有量は２０〜７０質量％、特に３０〜６０質量％であることが好ましい。Ｌｉ２Ｏ−Ａｌ２Ｏ３−ＳｉＯ２系結晶の含有量が少なすぎると、線熱膨張係数が大きくなって、熱的耐久性に劣る傾向がある。一方、Ｌｉ２Ｏ−Ａｌ２Ｏ３−ＳｉＯ２系結晶の含有量が多すぎると、焼成温度が例えば１３００℃以上といった高温になりやすく、通常の焼成炉に適さなくなる。また、結晶化ガラス物品の表面平滑性が得られにくくなる。
【００２８】
Ｌｉ２Ｏ−Ａｌ２Ｏ３−ＳｉＯ２系結晶としては、β−スポジュメン固溶体やβ−石英固溶体等が挙げられる。
【００２９】
ＲＯ−Ａｌ２Ｏ３−ＳｉＯ２系結晶またはＲ’２Ｏ−Ａｌ２Ｏ３−ＳｉＯ２系結晶の含有量は１〜７５質量％、５〜６０質量％、１０〜５０質量％、特に２０〜４５質量％であることが好ましい。ＲＯ−Ａｌ２Ｏ３−ＳｉＯ２系結晶およびＲ’２Ｏ−Ａｌ２Ｏ３−ＳｉＯ２系結晶の含有量が少なすぎると、所望の低線熱膨張係数が得られにくくなる。一方、ＲＯ−Ａｌ２Ｏ３−ＳｉＯ２系結晶およびＲ’２Ｏ−Ａｌ２Ｏ３−ＳｉＯ２系結晶の含有量が多すぎると、機械的強度が低下する傾向がある。なお、これらの結晶を２種以上含有する場合は、合量で上記範囲を満たすことが好ましい。
【００３０】
Ｌｉ２Ｏ−Ａｌ２Ｏ３−ＳｉＯ２系結晶、ＲＯ−Ａｌ２Ｏ３−ＳｉＯ２系結晶およびＲ’２Ｏ−Ａｌ２Ｏ３−ＳｉＯ２系結晶の合量は、３５質量％以上、特に４０質量％以上であることが好ましい。これらの結晶の合量が少なすぎると、線熱膨張係数が大きくなって、所望の熱的耐久性が得られにくくなる。一方、上限については特に限定されないが、結晶性ガラス小体表面を十分に軟化流動性させるためには、現実的には９９質量％以下、特に９５質量％以下である。
【００３１】
なお、ＲＯ−Ａｌ２Ｏ３−ＳｉＯ２系結晶の具体例としては、次のものが挙げられる。ＭｇＯ−Ａｌ２Ｏ３−ＳｉＯ２系結晶として、コーディエライト等；ＣａＯ−Ａｌ２Ｏ３−ＳｉＯ２系結晶として、輝石等；ＳｒＯ−Ａｌ２Ｏ３−ＳｉＯ２系結晶として、スローソン石等；ＢａＯ−Ａｌ２Ｏ３−ＳｉＯ２系結晶として、重土長石等が挙げられる。
【００３２】
また、Ｒ’２Ｏ−Ａｌ２Ｏ３−ＳｉＯ２系結晶の具体例としては、次のものが挙げられる。Ｎａ２Ｏ−Ａｌ２Ｏ３−ＳｉＯ２系結晶として、曹長石およびネフェリン等；Ｋ２Ｏ−Ａｌ２Ｏ３−ＳｉＯ２系結晶として、正長石、サニディンおよび微斜長石等のカリ長石が挙げられる。
【００３３】
なお、上記のＲＯ−Ａｌ２Ｏ３−ＳｉＯ２系結晶およびＲ’２Ｏ−Ａｌ２Ｏ３−ＳｉＯ２系結晶の具体例として列挙した各結晶は、固溶体であっても構わない。
【００３４】
Ｌｉ２Ｏ−Ａｌ２Ｏ３−ＳｉＯ２系結晶、ＲＯ−Ａｌ２Ｏ３−ＳｉＯ２系結晶およびＲ’２Ｏ−Ａｌ２Ｏ３−ＳｉＯ２系結晶の平均粒径は、それぞれ０．５μｍ以上、特に１μｍ以上であることが好ましい。これらの結晶の平均粒径が小さすぎると、結晶とマトリクスガラスの界面に発生する応力が小さくなり、マトリクスガラス中に空隙が形成されにくくなる。結果として、所望の低線熱膨張係数が得られにくくなる。なお、上限については特に限定されないが、これらの結晶の平均粒径が大きすぎると、結晶とマトリクスガラスの界面においてクラックが発生しやすくなり、機械的強度が低下する傾向があるため、３００μｍ以下、２００μｍ以下、特に１００μｍ以下であることが好ましい。
【００３５】
なお、結晶の平均粒径は、結晶化ガラス表面の走査型電子顕微鏡観察から得られた反射電子像に基づいて算出されたものである。
【００３６】
具体的には、結晶の平均粒径は、次のようにして算出される。まず、反射電子像を画像処理システムを用いて二値化し、各結晶粒子の面積を計測する。次に、当該面積から、ｄｎｉ＝√４／π・Ａの式により真円換算した直径（ｄｎｉ）を算出する。なお、Ａは反射電子像の画像解析によって計算した結晶粒子の面積である。続いて、ｄｎ＝Σｄｎｉ／ｎの式により、粒子数ｎ個に対する平均粒径（ｄｎ）を算出する。
【００３７】
結晶化ガラス物品の線熱膨張係数は３０×１０−７／Ｋ以下、特に２０×１０−７／Ｋ以下であることが好ましい。例えば、ガスレンジガラストップにおいてガスフレームの影響により最も高温になるバーナー口の温度は２００℃以上になる。その際、バーナー口から離れた低温のガラストッププレート外周には引張り応力が発生する。結晶化ガラス物品の線熱膨張係数が大きすぎると、当該引張り応力も大きくなり（例えば、約３０ＭＰａ以上）、破損に至るおそれがある。なお、下限については特に限定されないが、低すぎる場合は結晶析出量が多くなりすぎる、あるいは、結晶粒径が大きくなりすぎて、結晶性ガラス小体表面の軟化流動性が低下しやすくなる。結果として、結晶性ガラス小体が互いに融着一体化しにくくなり、結晶化ガラス物品の機械的強度が低下する傾向がある。したがって、結晶化ガラス物品の線熱膨張係数は０×１０−７／Ｋ以上、特に３×１０−７／Ｋ以上であることが好ましい。
【００３８】
本発明において、結晶化ガラス物品の線熱膨張係数は、結晶性ガラス小体の熱処理工程の条件、特に冷却速度が大きく影響する。冷却速度を変化させることにより、結晶構造や、ガラスマトリクスにおける空隙量を制御することができ、所望の線熱膨張係数を得ることが可能となる。例えば、３０×１０−７／Ｋ以下の線熱膨張係数を得るためには、熱処理工程にて最高温度に達した後、２００℃／時間以下の速度で冷却することが好ましい。
【００３９】
結晶性ガラス小体の組成としては、Ｌｉ２Ｏ−Ａｌ２Ｏ３−ＳｉＯ２系結晶、および、ＲＯ−Ａｌ２Ｏ３−ＳｉＯ２系結晶またはＲ’２Ｏ−Ａｌ２Ｏ３−ＳｉＯ２系結晶を、既述した所定量析出可能なものであれば特に限定されない。具体的には、結晶性ガラス小体としては、ガラス組成として、質量％で、ＳｉＯ２  ５５〜７２％、Ａｌ２Ｏ３  １４〜３０％、Ｌｉ２Ｏ  １．５〜１０％、Ｎａ２Ｏ  ０〜１０％、Ｋ２Ｏ  １〜１０％、ＴｉＯ２  ０〜３％、ＺｒＯ２  ０〜３％、ＭｇＯ  ０〜１０％、ＣａＯ  ０〜１０％、ＳｒＯ  ０〜１０％、ＢａＯ  ０〜１０％、ＺｎＯ  ０〜５％、Ｂ２Ｏ３  ０〜３％、Ｐ２Ｏ５  ０〜１％を含有するものを使用することが好ましい。
【００４０】
各成分の含有量をこのように限定した理由を以下に説明する。なお、以下の各成分の含有量に関する説明において、特に断りのない限り、「％」は「質量％」を意味する。
【００４１】
ＳｉＯ２は、ガラスの主な構成成分であるとともに、結晶構成成分でもある。ＳｉＯ２の含有量は５５〜７２％、特に６０〜７０％であることが好ましい。ＳｉＯ２の含有量が少なすぎると、結晶の析出が不安定になる傾向がある。一方、ＳｉＯ２の含有量が多すぎると、軟化点が高くなって結晶性ガラス小体の表面流動性が低下するとともに、溶融性が低下して成形が困難になる傾向がある。さらに、マトリクスガラスの線熱膨張係数が低下して、析出結晶との平均線熱膨張係数差が小さくなり、マトリクスガラス中に空隙が形成されにくくなる。その結果、所望の低線熱膨張係数が得られにくくなる。
【００４２】
Ａｌ２Ｏ３も結晶構成成分である。Ａｌ２Ｏ３の含有量は１４〜３０％、特に１６〜２５％であることが好ましい。Ａｌ２Ｏ３の含有量が１４％より少なすぎると、結晶が粗大化して、結晶化ガラス物品の表面平滑性や機械的強度が低下する傾向がある。一方、Ａｌ２Ｏ３の含有量が多すぎると、溶融性が低下するとともに、液相温度が高くなって成形時に失透が発生しやすくなる。
【００４３】
Ｌｉ２Ｏも結晶構成成分である。Ｌｉ２Ｏの含有量は１．５〜１０％、特に３〜７％であることが好ましい。Ｌｉ２Ｏの含有量が少なすぎると、均一な結晶が得られにくくなる。一方、Ｌｉ２Ｏの含有量が多すぎると、結晶性が強くなって結晶性ガラス小体の表面流動性が低下し、結晶化ガラス物品の表面平滑性が低下する傾向がある。また、所望の結晶化度を得るための熱処理制御が困難になる傾向がある。
【００４４】
Ｋ２ＯはＫ２Ｏ−Ａｌ２Ｏ３−ＳｉＯ２系結晶を構成する成分である。また、Ｌｉ２Ｏ−Ａｌ２Ｏ３−ＳｉＯ２系結晶の結晶性を制御するための成分でもある。さらに、ガラス相の割合を調整することにより軟化点を調整し、ガラス小体の表面流動性にも影響を与える。Ｋ２Ｏの含有量は１〜１０％、特に３〜７％であることが好ましい。Ｋ２Ｏの含有量が少なすぎると、Ｋ２Ｏ−Ａｌ２Ｏ３−ＳｉＯ２系結晶が析出しにくくなる。一方、Ｋ２Ｏの含有量が多すぎると、Ｌｉ２Ｏ−Ａｌ２Ｏ３−ＳｉＯ２系結晶の析出量が少なくなり、所望の線熱膨張係数が得られにくくなる。
【００４５】
Ｎａ２ＯはＮａ２Ｏ−Ａｌ２Ｏ３−ＳｉＯ２系結晶の構成成分である。また、Ｌｉ２Ｏ−Ａｌ２Ｏ３−ＳｉＯ２系結晶の結晶性を制御するための成分でもある。さらに、ガラス相の割合を調整することにより軟化点を調整し、ガラス小体の表面流動性にも影響を与える。Ｎａ２Ｏの含有量は０〜１０％、特に０〜７％であることが好ましい。Ｎａ２Ｏの含有量が多すぎると、Ｌｉ２Ｏ−Ａｌ２Ｏ３−ＳｉＯ２系結晶の析出量が少なくなり、所望の線熱膨張係数が得られにくくなる。
【００４６】
なお、Ｋ２ＯおよびＮａ２Ｏの合量は、上記効果に鑑み、１〜２０％、特に３〜１０％であることが好ましい。
【００４７】
ＭｇＯはＭｇＯ−Ａｌ２Ｏ３−ＳｉＯ２系結晶の構成成分である。また、Ｌｉ２Ｏ−Ａｌ２Ｏ３−ＳｉＯ２系結晶の結晶性を制御するための成分でもある。さらに、ガラス相の割合を調整することにより軟化点を調整し、ガラス小体の表面流動性にも影響を与える。ＭｇＯの含有量は０〜１０％、０．１〜９％、１〜８％、特に２〜７％であることが好ましい。ＭｇＯの含有量が多すぎると、Ｌｉ２Ｏ−Ａｌ２Ｏ３−ＳｉＯ２系結晶の析出量が少なくなり、所望の線熱膨張係数が得られにくくなる。
【００４８】
ＣａＯはＣａＯ−Ａｌ２Ｏ３−ＳｉＯ２系結晶の構成成分である。また、Ｌｉ２Ｏ−Ａｌ２Ｏ３−ＳｉＯ２系結晶の結晶性を制御するための成分でもある。さらに、ガラス相の割合を調整することにより軟化点を調整し、ガラス小体の表面流動性にも影響を与える。ＣａＯの含有量は０〜１０％、特に０〜７％であることが好ましい。ＣａＯの含有量が多すぎると、Ｌｉ２Ｏ−Ａｌ２Ｏ３−ＳｉＯ２系結晶の析出量が少なくなり、所望の線熱膨張係数が得られにくくなる。
【００４９】
ＳｒＯはＳｒＯ−Ａｌ２Ｏ３−ＳｉＯ２系結晶の構成成分である。また、Ｌｉ２Ｏ−Ａｌ２Ｏ３−ＳｉＯ２系結晶の結晶性を制御するための成分でもある。さらに、ガラス相の割合を調整することにより軟化点を調整し、ガラス小体の表面流動性にも影響を与える。ＳｒＯの含有量は０〜１０％、特に０〜７％であることが好ましい。ＳｒＯの含有量が多すぎると、Ｌｉ２Ｏ−Ａｌ２Ｏ３−ＳｉＯ２系結晶の析出量が少なくなり、所望の線熱膨張係数が得られにくくなる。
【００５０】
ＢａＯはＢａＯ−Ａｌ２Ｏ３−ＳｉＯ２系結晶の構成成分である。また、Ｌｉ２Ｏ−Ａｌ２Ｏ３−ＳｉＯ２系結晶の結晶性を制御するための成分でもある。さらに、ガラス相の割合を調整することにより軟化点を調整し、ガラス小体の表面流動性にも影響を与える。ＢａＯの含有量は０〜１０％、０．１〜９％、１〜８％、特に２〜７％であることが好ましい。ＢａＯの含有量が多すぎると、Ｌｉ２Ｏ−Ａｌ２Ｏ３−ＳｉＯ２系結晶の析出量が少なくなり、所望の線熱膨張係数が得られにくくなる。
【００５１】
なお、ＭｇＯ、ＣａＯ、ＳｒＯおよびＢａＯの合量は、上記効果に鑑み、１〜２０％、特に３〜１０％であることが好ましい。
【００５２】
ＴｉＯ２およびＺｒＯ２は、結晶析出の際に核となる成分であり、結晶の粗大化を抑制する作用と、結晶を安定して析出させる作用を有する。ただし、その含有量が多くなりすぎると、Ｌｉ２Ｏ−Ａｌ２Ｏ３−ＳｉＯ２系結晶が優先して析出するようになり、ＲＯ−Ａｌ２Ｏ３−ＳｉＯ２系結晶およびＲ’２Ｏ−Ａｌ２Ｏ３−ＳｉＯ２系結晶が析出し難くなる。また、結晶化速度が速くなって失透しやすくなり、結晶性ガラス小体の表面流動性が低下する傾向がある。
【００５３】
また、ＴｉＯ２およびＺｒＯ２は、ルチル結晶（ＴｉＯ２）、ジルコニア結晶（ＺｒＯ２）、または、ジルコニウムチタネート結晶（ＺｒＴｉＯ４）の構成成分でもある。これらの結晶は比較的高屈折率を有するため、ＴｉＯ２およびＺｒＯ２の含有量を多くすることにより、白色度の高い結晶化ガラス物品が得られやすくなる。逆に、ＴｉＯ２およびＺｒＯ２の含有量を少なくすることにより、ルチル結晶、ジルコニア結晶およびジルコニウムチタネート結晶が析出しにくくなり、透明性に優れた結晶化ガラス物品が得られやすくなる。
【００５４】
以上に鑑み、ＴｉＯ２の含有量は０〜３％、０〜２％、特に０〜１．５％であることが好ましい。ＺｒＯ２の含有量は０〜３％、０〜２％、０〜１．４％、特に０．１〜１％であることが好ましい。また、ＴｉＯ２およびＺｒＯ２の合量は０〜５％、０〜３％、０〜２％、０〜１．４％、特に０．１〜１％であることが好ましい。
【００５５】
ＺｎＯはガーナイト結晶の構成成分である。ガーナイト結晶は比較的高屈折率を有するため、ＺｎＯを積極的に添加することにより、白色度の高い結晶化ガラス物品が得られやすくなる。ただし、ＺｎＯの含有量が多すぎると、ガーナイト結晶の析出が多くなって、Ｌｉ２Ｏ−Ａｌ２Ｏ３−ＳｉＯ２系結晶、ＲＯ−Ａｌ２Ｏ３−ＳｉＯ２系結晶およびＲ’２Ｏ−Ａｌ２Ｏ３−ＳｉＯ２系結晶の析出量が低下する傾向がある。したがって、ＺｎＯの含有量は０〜５％、特に０〜４％であることが好ましい。
【００５６】
Ｂ２Ｏ３はＬｉ２Ｏ−Ａｌ２Ｏ３−ＳｉＯ２系結晶の結晶性を制御するための成分である。さらに、ガラス相の割合を調整することにより軟化点を調整し、ガラス小体の表面流動性にも影響を与える。Ｂ２Ｏ３の含有量は０〜３％、特に０〜２％であることが好ましい。Ｂ２Ｏ３の含有量が多すぎると、Ｌｉ２Ｏ−Ａｌ２Ｏ３−ＳｉＯ２系結晶の析出量が少なくなり、所望の線熱膨張係数が得られにくくなる。
【００５７】
Ｐ２Ｏ５は結晶の粗大化を抑制する作用を有する成分である。ただし、その含有量が多すぎると、失透性が強くなる傾向がある。よって、Ｐ２Ｏ５の含有量は０〜１％、特に０〜０．８％であることが好ましい。
【００５８】
なお、結晶化ガラス物品を構成する結晶化ガラスも、上記組成を有することが好ましい。
【００５９】
結晶性ガラス小体として、金属酸化物粉末または無機顔料粉末を付着させたものを用いることにより、互いに融着した各ガラス小体の界面に、金属酸化物粉末または無機顔料粉末からなる着色層を現出させることができる。
【００６０】
この場合の金属酸化物粉末または無機顔料粉末の添加量は、結晶性ガラス小体１００質量部に対して、３質量部以下、特に１質量部以下であることが好ましい。金属酸化物粉末または無機顔料粉末の添加量が多すぎると、結晶性ガラス小体の表面流動性が阻害され、各ガラス小体の界面に気孔が残存して融着が不十分となり、結果として、結晶化ガラス物品の機械的強度に劣る傾向がある。また、結晶化ガラス物品の表面粗度が大きくなりやすい。下限については特に限定されないが、鮮明な着色層を現出させるために０．１質量部以上、特に０．３質量部以上であることが好ましい。
【００６１】
金属酸化物粉末としては、酸化コバルト（青色）、酸化ニッケル（緑色）、酸化鉄（褐色）、酸化バナジウム（黄褐色）などが挙げられる。
【００６２】
無機顔料粉末としては、Ｚｒ−Ｓｉ−Ｆｅ（淡赤褐色）、Ｚｒ−Ｓｉ−Ｐｒ（淡黄色）、Ｚｒ−Ｓｉ−Ｖ（淡青色）等のジルコン系顔料；Ｚｎ−Ｃｒ−Ｎｉ−Ａｌ（褐色）、Ａｌ−Ｃｏ−Ｚｎ（青色）、Ｆｅ−Ｃｒ−Ｚｎ（濃褐色）等のスピネル系顔料；Ｓｎ−Ｓｉ−Ｃａ−Ｃｒ−Ｚｎ（ピンク色）等のスフェイン系顔料などが挙げられる。
【００６３】
これらの金属酸化物粉末および無機顔料粉末は、単独で用いてもよく、２種以上を混合して用いても構わない。
【００６４】
また、結晶性ガラス小体の少なくとも一部が、ガラス組成中に着色成分を５質量％以内で含有させることにより、着色部分が形成されてなる結晶化ガラス物品を得ることができる。
【００６５】
着色成分の含有量は、結晶性ガラス小体のガラス組成中に５質量％以下、３質量％以下、特に１質量％以下であることが好ましい。着色成分の含有量が多すぎると、結晶性ガラス小体におけるその他の成分の含有量が相対的に低減して、例えば析出結晶量の低下により線熱膨張係数が高くなりすぎるなど、各物性に影響を与えるおそれがある。下限については特に限定されないが、十分な着色の効果を得るために０．０１質量％以上、特に０．０５質量％以上であることが好ましい。
【００６６】
着色成分としては、酸化コバルト、酸化ニッケル、酸化鉄、酸化バナジウム等が用いられる。これらは単独で用いてもよく、２種以上を混合して用いても構わない。
【００６７】
なお、ガラス組成中に着色成分を含有する結晶性ガラス小体と着色成分を含有しない結晶性ガラス小体を混合して用いる場合、その混合比は特に限定されず、目的とする結晶化ガラス物品の模様に応じて適宜選択すればよい。例えば、（ガラス組成中に着色成分を含有する結晶性ガラス小体）：（ガラス組成中に着色成分を含有しない結晶性ガラス小体）の比が、質量比で、５：９５〜９５：５、１０：９０〜９０：１０、特に３０：７０〜７０：３０であることが好ましい。
【００６８】
次に、本発明の結晶化ガラス物品の製造方法について説明する。
【００６９】
本発明の結晶化ガラス物品は、耐火性型枠内に結晶性ガラス小体を集積し、結晶性ガラス小体の軟化点以上の温度で熱処理を行い、融着一体化かつ結晶化させることにより製造することができる。ここで、結晶性ガラス小体としては、既に結晶が一部析出したガラス小体を使用しても構わない。また、既述の通り、結晶性ガラス小体に金属酸化物粉末または無機顔料粉末を混合、付着させた後に、耐火性型枠内に集積することにより、各ガラス小体界面に着色層を現出させるなる結晶化ガラス物品を得ることができる。
【００７０】
結晶性ガラス小体を作製する方法としては、例えば、所望の組成になるよう調合した原料粉末を溶融した後、溶融ガラスを水中に流し込み、熱衝撃によって粉砕（水砕）することにより得る方法が挙げられる。または、溶融ガラスを板状（例えば厚さ５ｍｍ以下）に成形したガラスを、アルミナ製等のミルによって粉砕した後、必要に応じて、篩にて分級する方法が挙げられる。
【００７１】
結晶性ガラス小体の粒度、形状は特に限定されず、目的とする結晶化ガラス物品の模様に応じて、適宜選択すればよい。ただし、結晶性ガラス小体の粒度が大きすぎると、各ガラス小体が融着一体化しにくくなったり、各ガラス小体の界面に気孔が残存して、結晶化ガラス物品の機械的強が低下する傾向がある。また、金属酸化物粉末または無機顔料粉末と均一に混合することが困難になり、所望の模様が得られにくくなる。一方、結晶性ガラス小体の粒度が小さすぎると、取扱いが困難になるとともに、金属酸化物粉末または無機顔料粉末と混合した際に、所望の模様（例えば斑模様）が得られにくくなる。したがって、結晶性ガラス小体の粒度は０．１〜８ｍｍ、０．２〜４ｍｍ、特に０．３〜２ｍｍであることが好ましい。
【００７２】
結晶性ガラスと金属酸化物粉末または無機顔料粉末の混合は、Ｖ型混合機、コンクリートミキサーなどを用いた公知の方法により行うことができる。なお、ポリビニルアルコールなどのバインダーを適宜添加しても構わない。
【００７３】
耐火性型枠の材質としては、焼成温度以上の耐熱性を有しているものであれば特に限定されず、例えば、ムライト・コージェライト、石膏、ＳｉＣ等が挙げられる。
【００７４】
なお、耐火性型枠内にセラミックファイバーシート、アルミナシートなどの離型材を載置した後、結晶性ガラス小体を集積することが好ましい。
【００７５】
焼成温度は、結晶性ガラス小体の軟化点以上、特に粘度が１０４．５〜１０５．５ポイズ（１０４．５〜１０５．５ｄＰａ・ｓ）を示す温度域であることが好ましい。具体的には、ガラス組成にもよるが、焼成温度は１０００℃以上、特に１１００℃以上であることが好ましい。焼成温度が低すぎると、結晶化ガラス物品の表面平滑性が低下して、機能性および意匠性に劣る傾向がある。一方、焼成炉への負担や燃料コストを考慮すると、焼成温度は１２００℃以下であることが好ましい。
【００７６】
上記焼成温度で所定時間保持したのち、冷却することにより結晶化ガラス物品が得られる。ここで、冷却速度は３００℃／時間以下、特に２００℃／時間以下であることが好ましい。これにより、所定量のＬｉ２Ｏ−Ａｌ２Ｏ３−ＳｉＯ２系結晶、および、ＲＯ−Ａｌ２Ｏ３−ＳｉＯ２系結晶またはＲ’２Ｏ−Ａｌ２Ｏ３−ＳｉＯ２系結晶が析出し、所望の線熱膨張係数が得られやすくなる。
【００７７】
なお、焼成炉は特に限定されず、例えばローラーハースキルンやシャトルキルン等が挙げられる。
【実施例】
【００７８】
以下、本発明を実施例に基づいて詳細に説明するが、本発明はこれらの実施例に限定されるものではない。
【００７９】
（実施例１〜３）
（ａ）結晶性ガラス物品の製造
表１に示す各ガラス組成となるように調合したガラス原料を所定温度で１２時間溶融した後、溶融ガラスを水中に投入し、結晶性ガラス小体を得た。結晶性ガラス小体の線熱膨張係数およびガラス転移点をディラトメータ（Ｂｒｕｋｅｒ  ＡＸＳ社製）にて測定した。
【００８０】
結晶性ガラス小体を粉砕した後、篩にて分級し、粒度０．５〜２ｍｍのザラメ状の結晶性ガラス小体を得た。この結晶性ガラス小体に対して、表１に示す無機顔料を所定量添加し、さらに、バインダーとしてポリビニルアルコールを少量添加し、混合した。
【００８１】
アルミナシートを敷き詰めたムライト・コージェライト製の棚板上に、アルミナ粉末が塗布された内寸が６００ｍｍ×８００ｍｍ×深さ２０ｍｍのムライト・コージェライト製型枠を設置した。無機顔料粉末が表面に付着した前記結晶性ガラス小体１０ｋｇを、型枠内に高さが均等になるように集積し、ローラーハースキルン（ガス炉）を用いて焼成した。焼成条件としては、３００℃／時間で昇温、１１７０℃で１時間保持し、５００℃まで２００℃／時間で冷却し、その後、室温まで炉冷した。このようにして、厚さ約１０ｍｍの結晶化ガラス物品を得た。
【００８２】
なお、結晶化ガラス物品における析出結晶量を確認するために、下記の測定を行った。前記結晶性ガラス小体の一部を耐火性容器内に集積した後に、前記と同様の焼成条件により結晶化ガラスを作製した。得られた結晶化ガラスについて、理学製Ｘ線回折装置を用い、多重ピーク分離法により析出結晶量の測定を行った。結果を表１に示す。
【００８３】
（ｂ）結晶化ガラス物品の物性の測定
結晶化ガラス物品について、以下の各物性の測定を行った。結果を表１に示す。
【００８４】
線熱膨張係数およびガラス転移温度は、ディラトメータを用いて測定した。
【００８５】
耐熱性は以下のようにして評価した。所定の形状に加工した結晶化ガラス物品を、ハーマン社製ガスビルトインコンロ（１１０−Ｈ５５１型）に設置した。コンロ上に直径２５０ｍｍの鍋を載せた状態で、ハイカロリーバーナーをフルパワーにして３０分間加熱した際に、破損しなかったものを「合格」、クラック等が生じ破損したものを「不合格」とした。また、結晶化ガラス物品における発生応力を、解析ソフト（ＡＮＳＹＳ：構造解析）を用いて、シミュレーションによる輻射伝熱解析を行って求めた。
【００８６】
曲げ強度には、ＡＳＴＭ  Ｃ８８０−７８に準じた４点曲げ強度にて評価した。
【００８７】
（実施例４）
表１に示すガラス組成となるように調合したガラス原料について、実施例１と同様の方法によりザラメ状結晶性ガラス小体を作製した。なお、本実施例では、結晶性ガラス小体の粒度は０．５〜４ｍｍとなるように調整した。
【００８８】
金属酸化物粉末および無機顔料粉末を添加せずに、得られた結晶性ガラス小体のみを用いて、実施例１と同様の方法により結晶化ガラス物品を得た。なお、得られた結晶化ガラス物品の研磨面においては、各ガラス小体が互いに界面で融着している状態が確認できた。
【００８９】
得られた結晶化ガラス物品について、実施例１と同様にして、各物性を評価した。結果を表１に示す。
【００９０】
（比較例１）
表１に示すガラス組成を有するように調合したガラス原料を所定温度で１２時間溶融した後、溶融ガラスを水中に投入し、結晶性ガラス小体を得た。得られた結晶性ガラス小体を篩にて分級し、粒度０．５〜２．０ｍｍのザラメ状結晶性ガラス小体を得た。次に、表１に記載の無機顔料粉末を、結晶性ガラス小体１００質量部に対して所定量添加し、さらに、バインダーを少量添加した後によく混合した。
【００９１】
アルミナシートを敷き詰めたムライト・コージェライト製の棚板上に、アルミナ粉が塗布された内寸が４５０ｍｍ×６５０ｍｍ×深さ２０ｍｍのムライト・コージェライト製型枠を設置した。無機顔料粉末が表面に付着した結晶性ガラス小体５．６ｋｇを、型枠内に高さが均等になるように集積し、シャトルキルンを用いて焼成した。焼成条件としては、１００℃／時間で昇温、１１００℃で１時間保持し、５００℃まで１００℃／時間で冷却し、その後、室温まで炉冷した。このようにして、厚さ約１０ｍｍの結晶化ガラス物品を得た。
【００９２】
得られた結晶化ガラス物品について、実施例１と同様に物性の測定を行った。結果を表１に示す。
【００９３】
（比較例２）
表１に示すガラス組成となるように調合したガラス原料を所定温度で１２時間溶融した後、溶融ガラスをロールにて厚さ５ｍｍの板状に成形した。
【００９４】
得られた結晶性ガラス板を、アルミナ粉を塗布したムライト・コージェライト製棚板上に載置し、ローラーハースキルンを用いて焼成した。焼成条件としては、１００℃／時間で昇温、１０７０℃で１時間保持し、５００℃まで１００℃／時間で冷却し、その後、室温まで炉冷した。
【００９５】
得られた結晶化ガラス物品について、実施例１と同様に物性の測定を行った。結果を表１に示す。
【００９６】
【表１】
2012201526.tif 000002
【００９７】
表１から明らかなように、実施例１〜４の結晶化ガラス物品は、良好な耐熱性および適正な強度を有し、かつ、優れた意匠性を有していた。一方、比較例１および２の結晶化ガラス物品は、特に耐熱性に劣っており、例えば調理器用トッププレート等の高温条件下で使用される部材として適していないことがわかる。
【産業上の利用可能性】
【００９８】
本発明の結晶化ガラス物品は、特にガスコンロトッププレート等の調理器用トッププレート、厨房器具天板、テーブルトップ等の厨房設備装飾材、暖房器具構成部材、その他各種内外装材として好適である。